(57)【特許請求の範囲】
【請求項１】
第１の波長の光を発光するように適合される光源、及び
該第１の波長の光を受けるように設けられ、該第１の波長の光の少なくとも一部分を第２の波長の光へ変換するように適合された波長変換部材、を含む発光装置であって、
該波長変換部材が、ｉ）ポリマー主鎖中に組み込まれた芳香族性部位を含むポリエステルを含むキャリアポリマー性材料、及びｉｉ）次の一般式Ｉ：
【化１】
0006038031.tif 000012
を持つ少なくとも１つの波長変換材料、を含み、
ここでＧ１は直鎖又は分岐アルキル基又は酸素含有アルキル基ＣｎＨ２ｎ＋１Ｏｍであり、ｎは１から４４の整数であり、ｍ＜ｎ／２であり、又はＹであり；Ａ、Ｂ、Ｃ、Ｊ及びＱのそれぞれは独立して、水素、イソプロピル、ｔ−ブチル、フッ素、メトキシ又は無置換飽和アルキルＣｎＨ２ｎ＋１であり、ｎは１から１６の整数であり；Ｇ２、Ｇ３、Ｇ４及びＧ５のそれぞれは独立して、水素、フッ素、メトキシ又は無置換飽和アルキル基ＣｎＨ２ｎ＋１であり、ｎは１から１６の整数であり、又はＸであり；及びＤ、Ｅ、Ｉ、Ｌ及びＭのそれぞれは独立して、水素、フッ素、メトキシ又は無置換飽和アルキル基ＣｎＨ２ｎ＋１であり、ｎは１から１６の整数であり、
前記波長変換部材が、密閉キャビティ内に含まれ、前記密閉キャビティは、前記密閉キャビティ内の合計容積に対して３％以下の範囲の酸素濃度を有する、
発光装置。
【請求項２】
Ｇ１がＹである、請求項１に記載の発光装置。
【請求項３】
Ｇ２、Ｇ３、Ｇ４及びＧ５のそれぞれがＸであり、Ａ及びＣのそれぞれがイソプロピルであり、及びＢ、Ｊ、Ｑ、Ｄ、Ｅ、Ｉ、Ｌ及びＭのそれぞれが水素である、請求項２に記載の発光装置。
【請求項４】
前記ポリマー性材料が、一般式ＩＩ：
【化２】
0006038031.tif 000013
の繰り返し単位を持つ、少なくとも１つの芳香族性二酸から誘導されるポリエステルホモポリマーを含み、
ここでＡは次の部位：
【化３】
0006038031.tif 000014
から選択され、及びＢは次の部位：
【化４】
0006038031.tif 000015
から選択される、請求項１に記載の発光装置。
【請求項５】
前記ポリマー性材料が、位置Ａ及びＢで、該部位のあらゆる組合せを含む第１の繰り返し単位を含むポリエステルコポリマーを含み、及び位置Ａ及びＢで、該部位の他の組合せを含む第２の繰り返し単位を含む、請求項４に記載の発光装置。
【請求項６】
前記ポリマー性材料が、ポリエチレンテレフタレート及び／又はそのコポリマー及び／又はポリエチレンナフタレート及び／又はそのコポリマーを含む、請求項１に記載の発光装置。
【請求項７】
前記ポリマー性材料が、ポリエチレンテレフタレート（ＰＥＴ）又はポリエチレンナフタレート（ＰＥＮ）、又は１、４−シクロヘキサンジメタノールから部分的に又は完全に誘導される、そのコポリマーを含む、請求項１に記載の発光装置。
【請求項８】
波長変換化合物が、該ポリマー性材料中に分散される、請求項１に記載の発光装置。
【請求項９】
該ポリマー性材料が、膜の形態である、請求項８に記載の発光装置。
【請求項１０】
前記波長変換部材の該波長変換材料の含有量が、１重量％以下である、請求項８に記載の発光装置。
【請求項１１】
前記波長変換部材が、前記光源から発光された光を第３の波長の光に変換するように適合された第２の波長変換材料を含む、請求項１に記載の発光装置。
【請求項１２】
該第２の波長変換材料が、無機フォスファー材料である、請求項１１に記載の発光装置。
【請求項１３】
該第２の波長変換材料が、有機フォスファー材料である、請求項１１に記載の発光装置。
【請求項１４】
前記光源及び前記波長変換部材が、相互に空間的に離れて設けられる、請求項１に記載の発光装置。
【発明の詳細な説明】
【技術分野】
【０００１】
本発明は、ポリマー性キャリア及びフォスファーを含むリモート波長変換部材を含む発光装置に関する。
【背景技術】
【０００２】
発光ダイオード（ＬＥＤ）系照明装置は、広い範囲の照明応用にますます使用されてきている。ＬＥＤは、白熱灯及び蛍光灯などの従来の光源に比べて、長寿命、高ルーメン効率、低操作電圧及びルーメン出力の高速変調などの利点を提供する。
【０００３】
効率的なハイパワーＬＥＤはしばしば、青色発光材料に基づく。望ましい色（例えば白色）出力を持つＬＥＤ系照明装置を製造するためには、適切な波長変換材料であって、通常フォスファーとして知られる材料が使用されてもよく、これによりＬＥＤからの発光の一部分をより長波長の光に変換し、望ましいスペクトル特性を持つ光の組合せを生成する。波長変換材料は、ＬＥＤダイ上に直接適用され得るか、又は前記フォスファーからある距離に設けられ得る（所謂リモート構成）。
【０００４】
多くの無機材料が、ＬＥＤからの青色光をより長波長の光に変換するためのフォスファー材料として使用されてきた。しかし、無機フォスファーは、その価格が比較的高いという欠点を持つ。さらに、無機フォスファーは光散乱性粒子であり、従って入射光の一部分を常に反射し、装置における効率の損失をもたらす。さらに、無機ＬＥＤフォスファーは、限定された量子収率及び比較的広い発光スペクトルを有し、特に赤色発光ＬＥＤフォスファーについてはさらなる効率の損失をもたらす。
【０００５】
現在、有機フォスファー材料を、ＬＥＤ中で無機フォスファーと置き換えることが検討されており、例えば白色光出力を達成するためには青色光を緑色から赤色光へ変換することが望ましい。有機フォスファーは、その発光スペクトルを、位置及びバンド幅に関して容易に調節することができる、という利点を持つ。有機フォスファー材料はまた、しばしば、高い透明性を持ち、このことは、前記照明システムの効率が、より光吸収性及び／又は反射性のフォスファー材料を用いるシステムと比較して改良されることから、有利となる。さらに、有機フォスファーは、無機フォスファーよりずっと安価である。しかし、有機フォスファーは、ＬＥＤのエレクトロルミネセンス活性の際に発生する熱に敏感であり、有機フォスファーは、主にリモート構成装置で使用されている。
【０００６】
有機フォスファー材料のリモートフォスファーＬＥＤ系照明装置での応用を阻害する主な欠点は、その光化学安定性が乏しい、ということである。有機フォスファーは、空気の存在下で青色光で照射されると急速に分解することが観測されている。
【０００７】
Ｈｏｒｉｕｃｈｉらの米国特許出願公開第２００７／０２７３２７４号には、発光装置を含み、気密キャビティ内に設けられる有機フォスファーを含む、半透明のラミネートシートが開示されている。フォスファーの劣化を防止するために、真空又は不活性雰囲気ガス中で酸素濃度が１００ｐｐｍに、好ましくは２０ｐｐｍ以下に維持された状態で、前記キャビティは有機フォスファーで充填される。しかしかかる低濃度酸素下でこの操作を実施することは難しく費用がかかる。
【０００８】
従って、有機フォスファー材料を用いる、改善された発光装置についての必要性が存在する。
【先行技術文献】
【特許文献】
【０００９】
【特許文献１】米国特許出願公開第２００７／０２７３２７４号明細書
【発明の概要】
【発明が解決しようとする課題】
【００１０】
本発明の課題は、この問題を解消することであり、より長寿命を有するフォスファーを用いた発光装置を提供することである。
【課題を解決するための手段】
【００１１】
本発明の第１の側面によると、このおよびその他の課題は発光装置により達成され、前記発光装置は、第１の波長の光を発光するように適合された、典型的には少なくとも１つのＬＥＤを含む光源、及び該第１の波長の光を受けるように設けられ、及び該第１の波長の光の少なくとも一部分を第２の波長の光へ変換するように適合された、波長変換部材、を含み、該波長変換部材が、ｉ）ポリマー主鎖に組み込まれた芳香族性部位を含むポリエステルを含むキャリアポリマー性材料、及びｉｉ）次の一般式Ｉ：
【００１２】
【化１】
0006038031.tif 000002
を持つ少なくとも１つの波長変換材料、を含み、ここでＧ１は直鎖又は分岐アルキル基又は酸素含有アルキル基ＣｎＨ２ｎ＋１Ｏｍであり、ｎは１から４４の整数であり、ｍ＜ｎ／２であり、又はＹであり；Ａ、Ｂ、Ｃ、Ｊ及びＱのそれぞれは独立して、水素、イソプロピル、ｔ−ブチル、フッ素、メトキシ又は無置換飽和アルキルＣｎＨ２ｎ＋１であり、ｎは１から１６の整数であり；Ｇ２、Ｇ３、Ｇ４及びＧ５のそれぞれは独立して、水素、フッ素、メトキシ又は無置換飽和アルキル基ＣｎＨ２ｎ＋１であり、ｎは１から１６の整数であり、又はＸであり；及びＤ、Ｅ、Ｉ、Ｌ及びＭのそれぞれは独立して、水素、フッ素、メトキシ又は無置換飽和アルキル基ＣｎＨ２ｎ＋１であり、ｎは１から１６の整数である。
【００１３】
本発明者は驚くべきことに、上記の一般式を持つ波長変換材料は優れた安定性を示し、従って該ポリエステルマトリクス中に組み込まれると改善された寿命を示す、ということを見出した。特に、式中、Ｇ１がＹである、前記一般式による波長変換化合物は、該ポリエステルマトリクスとの組合せにおいて有利であることが見出された。なおより有利には、Ｇ１がＹであり、Ａ及びＣのそれぞれがイソプロピルであり、Ｂ、Ｊ及びＱのそれぞれが水素であり、Ｇ２、Ｇ３、Ｇ４及びＧ５のそれぞれがＸであり、Ｄ、Ｅ、Ｉ、Ｌ及びＭのそれぞれが水素である。
【００１４】
本発明の実施態様では、前記ポリマー性材料は一般式ＩＩの繰り返し単位を持つポリエステルホモポリマーを含む：
【００１５】
【化２】
0006038031.tif 000003
ここでＡは次の部位から選択される：
【００１６】
【化３】
0006038031.tif 000004
及びＢは次の２つの部位から選択される：
【００１７】
【化４】
0006038031.tif 000005
又は、前記ポリマー性材料は、位置Ａ及びＢで、該部位のあらゆる組合せを含む種々の繰り返し単位を含むポリエステルコポリマーを含み得る。特に、かかるポリエステルコポリマーは、位置Ａ及びＢで、該部位のあらゆる組合せを含む第１の繰り返し単位を含み、及び位置Ａ及びＢで、該部位の他の組合せを含む第２の繰り返し単位を含むことができる。すなわち、前記コポリマーは、Ａが上記Ａ部位の１つであり、Ｂが前記２つのＢ部位の１つである、第１の繰り返し単位を含み得る。前記第２の繰り返し単位は、位置Ａ又は位置Ｂ又は位置Ａ及びＢのいずれかに関して前記第１の繰り返し単位とは異なってもよい。
【００１８】
本発明の実施態様では、前記ポリマー性材料は、１以上の芳香族性ジカルボン酸から形成されてもよく、及びポリエチレンテレフタレート及び／又はそのコポリマー及び／又はポリエチレンナフタレート及び／又はそのコポリマーを含んでもよい。特に、前記ポリマー性材料は、ポリエチレンテレフタレート（ＰＥＴ）又はポリエチレンナフタレート（ＰＥＮ）、又は１、４−シクロヘキサンジメタノールから誘導されるそのコポリマーを含み得る。
【００１９】
本発明の実施態様では、前記波長変換材料は前記キャリアポリマー性材料中に分散される。前記ポリマー性材料は、膜を形成してもよく、その中に分散された前記波長変換材料を含んでもよい。前記波長変換部材の中の該波長変換材料の含有量は、１重量％以下、例えば０．１重量％以下、例えば０．０１重量％以下であってもよい。
本発明の実施態様では、前記波長変換部材は、前記光源からの発光を第３の波長の光に変換するように適合される第２の波長変換材料を含む。従って、１以上の波長変換材料を用いることで、前記出力光のスペクトル組成を、所望のとおりに、より簡便に適合することができる。前記第２の波長変換材料は無機又は有機物であり得る。
【００２０】
本発明の実施態様では、前記光源及び前記波長変換部材は、相互に空間的に離れて設けられ、これは所謂リモート構成である。従って、前記フォスファーはＬＥＤの高い操作温度への暴露がより少なくなり、前記フォスファー材料の分解速度が、前記フォスファーが前記光源のより近くに又は前記光源に直接隣接して設けられる場合に比べて低減されることとなる。
【００２１】
本発明の実施態様では、前記波長変換材料は前記発光装置の密閉キャビティ内に含まれ、そこでの酸素濃度は、前記密閉キャビティ内の合計容積の、３％以下、好ましくは０．６％以下及びより好ましくは０．１％以下の範囲である。本発明者は、上記の、前記ポリマー性材料及び前記波長変換材料を含む本発明の前記波長変換部材は、低酸素含有量を含む雰囲気下に維持すると特に優れた安定性を示す、ということを見出した。
【００２２】
場合により、前記密閉キャビティはさらに、該キャビティ内の雰囲気から酸素を除去するように適合されるゲッターを含み得る。従って、前記密閉キャビティ内の低酸素含有量は、同じ低酸素雰囲気下でキャビティを密閉することなく得ることができ、又は前記キャビティ内の部品又は材料から前記密閉キャビティ内の酸素ガスを放出することも許容され得る。本発明の実施態様では、及び前記キャビティがまたゲッターを含む場合には、前記キャビティは、非密閉性である、即ち酸素などのガス透過性である密閉剤で密閉される。
【００２３】
留意すべきは、本発明は特許請求の範囲に記載される特徴の全ての可能な組合せに関する、ということである。
【００２４】
本発明の、この及びその他の側面について、以下より詳細に、本発明の実施態様を示す添付図面を参照して説明される。
【図面の簡単な説明】
【００２５】
【図１】図１は、本発明の１つの例示的実施態様の側面図である。
【発明を実施するための形態】
【００２６】
本発明の発明者は、あるペリレン誘導体は、他の有機フォスファー化合物の急速な分解を起こす条件に暴露された場合に、予期しない長寿命を持つ、ということを見出した。特に、本発明者は、前記ペリレン誘導体が、ＰＥＴマトリクス、例えば膜内に含まれる場合、前記フォスファーは、青色光で照射される場合に空気中及び半嫌気性条件下の両方で驚くべき優れた安定性を示す、ということを見出した。
【００２７】
さらに、前記フォスファー材料分解は、前記フォスファーがＬＥＤ要素と統合される代わりにリモートで適用される場合、とりわけ低温度のために、より遅くなる、ということが見出された。
【００２８】
図１は、本発明の実施態様によるＬＥＤ系発光装置を示す。この実施態様の前記発光装置は、レトロフィットランプ１００として提供される。語句「レトロフィットランプ」は、当業者によく知られており、ＬＥＤを持たなかった古いタイプのランプの外観を持つＬＥＤ系ランプを指す。前記ランプ１００は基礎部１０２を含み、ここに、例えばエジソンネジキャップ又は押し込みキャップなどの従来のキャップ１０２が設けられている。さらに、前記ランプ１００は、キャビティ１０４を閉じる球状光出力部材１０３を持つ。複数のＬＥＤ１０５が、前記キャビティ１０４内の前記基礎部１０２上に設けられている。波長変換部材１０６が、前記光出力部材１０３の内側、即ち前記キャビティ１０４に面する前記光出力部材の外側に設けられる。
【００２９】
前記波長変換部材は前記光出力部材上へのコーティングとして適用され得る。前記波長変換材料が、例えば前記光出力部材を含まず、かつあらゆる好適な形状を持つ膜又はシートなどの自己支持性層であってもよいことがまた予期される。又はそれは、前記ＬＥＤから及び前記光出力部材からある距離でＬＥＤを被覆するフード部材としての形状であってよい。
【００３０】
前記波長変換材料は、前記波長変換材料のマトリクス又はキャリアを含む。前記マトリクス又はキャリア材料は、ポリマー性材料で形成され、典型的には光透過性であり、それによりＬＥＤによる発光及び／又は前記波長変換材料で変換された光が前記マトリクス材料を透過して前記光出力部材へ伝達され得る。
【００３１】
前記マトリクス又はキャリアポリマー材料は、１以上の芳香族性二酸から誘導され得る少なくともいくつかの繰り返し単位を含むポリエステルを含む。典型的には、芳香族部位は、前記ポリマーの主鎖の一部分を形成する。
【００３２】
例えば、前記ポリマー性マトリクスは、以下の一般式ＩＩのｎ個の繰り返し単位を含む主鎖を有するホモポリマーを含んでもよく：
【００３３】
【化５】
0006038031.tif 000006
ここで、前記ポリマー主鎖Ａの繰り返し単位の少なくともいくつかは、次の部位から選択される芳香族性部位である。
【００３４】
【化６】
0006038031.tif 000007
上記繰り返し単位の１以上の前記部位Ｂは、シクロヘキサン部位などの環状炭化水素部位を含み得る。例えば、上記ポリマー主鎖の繰り返し単位の前記−（ＣＨ２）２−部位を、環状炭化水素部位、例えば１、４−ジメチレンシクロヘキサン部位に置き換えられ得る。特に、Ｂは次の２つの部位から選択され得る。
【００３５】
【化７】
0006038031.tif 000008
特に、前記ポリマー材料は、ポリエチレンテレフタレート（ＰＥＴ）（ここで式ＩＩの位置Ａは１、４−フェニレンに対応し、式ＩＩの位置Ｂはエチレンに対応する）；ポリエチレンナフタレート（ＰＥＮ）（ここで式ＩＩの位置Ａはナフタレンに対応し、式ＩＩの位置Ｂはエチレンに対応する）、及びそれらのコポリマーである。ＰＥＴは、エチレングリコール及びテレフタル酸のエステル化反応で製造され得る。
【００３６】
従って、前記マトリクス材料は：エチレングリコール及び少なくとも１つの芳香族二酸から製造されるポリエステル、エチレングリコールと１、４−シクロヘキサンジメタノールとの混合物と、芳香族性二酸とから製造されるコポリマー、エチレングリコールと芳香族性二酸から製造されるコポリマー、及びエチレングリコールと１、４−シクロヘキサンジメタノールの混合物と、芳香族性二酸混合物とから製造されるコポリマー、からなる群から選択される１以上のポリマーを含み得る。
【００３７】
本発明の前記波長変換材料は前記マトリクス材料中に分散され得る。本発明の波長変換材料は、一般式Ｉの化合物を含む群から選択される少なくとも１つの化合物を含み：
【００３８】
【化８】
0006038031.tif 000009
ここでＧ１は直鎖又は分岐アルキル基又は酸素含有アルキル基ＣｎＨ２ｎ＋１Ｏｍであり、ｎは１から４４の整数であり、ｍ＜ｎ／２であり、又はＹであり；Ａ、Ｂ、Ｃ、Ｊ及びＱのそれぞれは独立して、水素、イソプロピル、ｔ−ブチル、フッ素、メトキシ又は無置換飽和アルキル基ＣｎＨ２ｎ＋１であり、ｎは１から１６の整数であり；Ｇ２、Ｇ３、Ｇ４及びＧ５のそれぞれは独立して、水素、フッ素、メトキシ又は無置換飽
和アルキル基ＣｎＨ２ｎ＋１であり、ｎは１から１６の整数であり、又はＸであり；及びＤ、Ｅ、Ｉ、Ｌ及びＭのそれぞれは独立して、水素、フッ素、メトキシ又は無置換飽和アルキル基ＣｎＨ２ｎ＋１であり、ｎは１から１６の整数である。
【００３９】
典型的には、Ｇ２、Ｇ３、Ｇ４及びＧ５は、水素又はＸであり、及びＤ、Ｅ、Ｉ、Ｌ及びＭの少なくとも１つは水素である。例えば、Ｄ、Ｅ、Ｉ、Ｌ及びＭの少なくとも２つは水素であり得る。
【００４０】
これらの波長変換化合物は、ＰＥＴマトリクス中で特に優れた安定性を持つことが見出された。典型的には、Ｊ及びＱの少なくとも１つは水素であり得る。
【００４１】
典型的には、前記波長変換材料は前記マトリクス中に分散される。前記波長変換材料の濃度は、前記マトリクス材料及び前記波長変換材料の合計重量に対して、１％以下、好ましくは０．１％以下、及びより好ましくは０．０１％以下であり得る。
【００４２】
前記キャリアポリマー性材料が、その中に分散された前記波長変換材料を有する膜の形態である場合には、前記膜の厚さは、１０マイクロメートルから２ｍｍの範囲であり得る。射出成形された形態であることもまた可能である。
【００４３】
上記の波長変換材料に加えて、前記波長変換部材は場合により、前記第１の波長の光を第３の波長の光に変換するように適合される第２の波長変換材料を含み得る。前記第２の波長変換材料は、無機フォスファー材料又は有機フォスファー材料、例えばペリレン誘導体であり得る。前記第２の波長変換材料はまた、前記第１の波長変換化合物と同じ一般式を持つが、Ｇ１、Ｇ２、Ｇ３、Ｇ４、Ｇ５、Ａ、Ｂ、Ｃ、Ｄ、Ｅ、Ｉ、Ｍ、Ｌ、Ｊ及びＱの１以上の位置で異なる置換基を持つ化合物を含み得る。
【００４４】
前記キャビティ１０４内の雰囲気は空気であり得るか、又はある組成になるように制御され得る。例えば前記キャビティ１０４は、窒素又はアルゴンなどの希ガスなどの不活性ガスで充填され得る。本発明の実施態様では、前記キャビティ１０４内の酸素濃度は、低レベルに、例えば前記密閉キャビティの合計容積に対して、２０％以下に、１５％以下に、１０％以下に、５％以下に、３％以下に、１％以下に、０．６％以下に及び好ましくは０．１％以下に維持され得る。
【００４５】
本発明の実施態様では、前記波長変換部材１０６を含む前記キャビティ１０４を密閉するように前記光出力部材１０３は密閉され得る。密閉部１０７は、前記キャビティを密閉するために設けられ得る。前記キャビティの密閉は、前記キャビティ内で、酸素などの分解性ガスの量を減らす方法及び条件を用いて実施され得る。かかる方法及び条件は当業者に知られており、前記キャビティを真空ポンプして前記キャビティを不活性ガスで充填すること；不活性ガスで前記キャビティをフラッシュすること；又はグローブボックスなどの無酸素環境内で前記キャビティを密閉することが含まれる。従って、キャビティ１０４内の雰囲気は、通常の空気に比べて低減された酸素含有量を有し得る。
【００４６】
又は本発明の実施態様では、前記キャビティ１０４は密閉されていない。例えば、前記密閉部１０７は透過性であり、前記キャビティ１０４内にガス（例えば酸素）が低速度で透過することを可能にする。透過性密閉部は、典型的にはエポキシ接着剤などの有機接着剤である。
【００４７】
さらには、本発明の実施態様では、前記キャビティ１０４は場合により、ガスを、特に酸素を前記キャビティ１０４内の雰囲気から除去するように適合されるゲッター１０８を含む。有利には、ゲッターを用いることで、前記キャビティ１０４内の酸素含有量を、密閉部を有することなく、その代わりにガス透過性の密閉部を用いて制御し得る。しかしゲッターを密閉部と組み合わせて用いることが有利であり得；一つの利点は、前記ゲッターが前記キャビティ１０４内に捕捉される少なくともある程度の酸素を吸収することから、前記密閉が無酸素条件下で影響を受ける必要がないということである。
【００４８】
本発明のフォスファー化合物の利点は、実施例で示されている。
【００４９】
実施例１：  異なる有機フォスファー化合物の安定性（寿命）を、異なる条件下で試験した。使用された前記化合物は次のとおりである。
【００５０】
【化９】
0006038031.tif 000010
化合物ＩＶはＢＡＳＦから、色素Ｆ−３００又はＦ−３０５として入手可能であり、これは一般式Ｉに対応し、ここで、Ｇ１がＹ、及びＧ２、Ｇ３、Ｇ４及びＧ５のそれぞれがＸであり、Ａ及びＣのそれぞれがイソプロピルであり、Ｂ、Ｊ及びＱのそれぞれが水素であり、Ｄ、Ｅ、Ｉ、Ｌ及びＭのそれぞれが水素である。
【００５１】
それぞれの化合物は、層中に形成された２つの異なるポリマー性マトリクス内に組み込まれ、空気中又は窒素中に０．１％酸素を含む制御された雰囲気中に置かれた。前記フォスファー材料を含む前記マトリクスが、４５０ｎｍの青色光で、４．１Ｗ／ｃｍ２の光束密度で温度６０℃で照射され、発光強度が照射時間の関数として測定された。フォスファー濃度及び層厚さは、青色光の透過率が、照射のｔ＝０秒で９０％となるように選択された。前記フォスファーの寿命は、発光強度が１０％低減されるとして定義された。結果を表１に示す。
【００５２】
【表１】
0006038031.tif 000011
表１から分かるように、化合物ＩＶは、ＰＥＴ膜に含まれると、通常の空気中及び低酸素含有量を有する雰囲気下の両方で非常に長寿命となることを示した。試験された他の有機フォスファーは、空気中でも、低減酸素雰囲気下でもそのような高い安定性は示さなかった。
【００５３】
有機フォスファーの分解速度は、とりわけ光束密度に依存し、これはまた前記装置構成に依存する。留意すべきことは、この実施例の光束密度４．２Ｗ／ｃｍ２は、有機フォスファー化合物を含むＬＥＤ系照明装置で通常使用されるものより高いということである。
従って、本実施例は加速条件を用いるものであり、ＰＥＴマトリクス中の化合物ＩＶに基づく前記波長変換材料は、市販のＬＥＤ系発光装置では３２００時間よりもずっと長い寿命を持つものであると考えられる。
【００５４】
当業者は、本発明が、上記の好ましい実施態様に、決して制限されるものではないことを理解する。対照的に、多くの変更・変法が添付の特許請求の範囲の範囲内で可能である。例えば、図１に例示される実施態様において開示されたとおりの密閉キャビティを設けることは必ずしも必要ではない。前記波長変換部材がかかるキャビティ内に含まれ得、一方前記光源は同じキャビティ内には含まれず、他のキャビティ内に設けられ、又はかかるキャビティ内には全く含まれない、ということが予期される。また、前記キャビティ１０４を持たない発光装置を提供することも可能である。そのような実施態様では、前記波長変部材は、光源と直接又は間接的に接触して設けられることができ、例えば導光体により光源と分離され得る。
【図１】
0006038031.tif 000016